(57)【特許請求の範囲】
【請求項１】
（ａ）（ｉ）２，５−ジアニリノテレフタル酸、２，５−ジアニリノ−３，６−ジヒドロテレフタル酸エステル、あるいは少なくとも一つのアニリン環に１個またはそれ以上の置換基を有する２，５−ジアニリノテレフタル酸または２，５−ジアニリノ−３，６−ジヒドロテレフタル酸エステルの誘導体、あるいはこれらの混合物、
（ｉｉ）成分（ａ）（ｉ）１部当たり３〜１５重量部の脱水剤、および
（ｉｉｉ）成分（ａ）（ｉ）に関し０．１〜１５重量％の１種またはそれ以上の顔料でない芳香族多環式化合物および／またはその誘導体
から成る反応混合物を８０〜１４５℃に加熱し、但しこの際成分（ａ）（ｉ）が２，５−ジアニリノ−３，６−ジヒドロテレフタル酸エステルまたはその誘導体である場合には反応工程（ａ）はさらに酸化工程を含み；
（ｂ）該反応混合物を、成分（ａ）（ｉ）１部当たりキナクリドン顔料が実質的に不溶な液３〜１５重量部に加えることにより、工程（ａ）からの反応混合物を沈澱分離させ；
（ｃ）キナクリドン顔料を単離し；
（ｄ）随時該キナクリドン顔料のコンディショニングを行い；そして
（ｅ）随時該キナクリドン顔料を１種またはそれ以上のキナクリドン誘導体と配合することを特徴とするキナクリドン顔料の製造法。
【請求項２】
成分（ａ）（ｉ）は２，５−ジアニリノテレフタル酸、２，５−ジ（４−メチルアミノ）テレフタル酸、２，５−ジ（４−メトキシアニリノ）テレフタル酸、２，５−ジ（４−クロロアニリノ）テレフタル酸、およびその混合物から成る群から選ばれる請求項１記載の方法。
【請求項３】
工程（ａ）において反応混合物を温度１００〜１３０℃に加熱する請求項１記載の方法。
【請求項４】
脱水剤（ａ）（ｉｉ）はポリ燐酸である請求項１記載の方法。
【請求項５】
成分（ａ）（ｉ）に関し３〜１０重量部のポリ燐酸を使用する請求項４記載の方法。
【請求項６】
成分（ａ）（ｉｉｉ）は式
Ｑ（Ａ−Ｙ）n
但し式中Ｑは芳香族多環式部分を表し；
Ａは−Ｏ−、−Ｓ−、−ＮＲa−、−ＳＯ2−、−ＣＯ−、−Ａｌｋ−、または−Ａｒ−架橋基、このような架橋基の化学的に有意な組み合わせ、またはＱとＹとの間の直接結合であり；
Ｙは水素、Ｃ1〜Ｃ12アルキル、Ｃ2〜Ｃ12アルケニル、Ｃ5〜Ｃ7７シクロアルキル、Ｃ5〜Ｃ7シクロアルケニル、Ｃ6〜Ｃ10アリール、５〜６員環から成り該環の少なくとも一つの原子はＮ、Ｏ、Ｓまたはこれらの組み合わせであるヘテロアリール、Ｃ7〜Ｃ16アラルキル、ＯＲb、−ＮＲcＲd、またはハロゲンであり；
−Ａｌｋ−はＣ1〜Ｃ8アルキレン、置換したＣ1〜Ｃ8アルキレン、Ｃ5〜Ｃ7シクロアルキレン、または置換したＣ5〜Ｃ7シクロアルキレンであり；
−Ａｒ−はＣ6〜Ｃ10アリーレンまたは置換したＣ6〜Ｃ10アリーレンであり；
Ｒaは水素、Ｃ1〜Ｃ12アルキル、Ｃ2〜Ｃ12アルケニル、Ｃ5〜Ｃ7シクロアルキル、Ｃ6〜Ｃ10アリール、またはＣ7〜Ｃ16アラルキルであり；
Ｒbは水素、金属またはＣ1〜Ｃ12アルキルであり；
ＲcおよびＲdは独立に水素、Ｃ1〜Ｃ12アルキル、Ｃ2〜Ｃ12アルケニル、Ｃ5〜Ｃ7シクロアルキル、Ｃ6〜Ｃ10アリールまたはＣ7〜Ｃ16アラルキルであるか、またはＲcとＲdとは一緒になってＣ4〜Ｃ6アルキレンまたは脂肪族または芳香族のジカルボニル基であり、またＲcとはＲdは随時さらにＮ、ＯまたはＳのようなヘテロ原子を含んでいることができ、さらに随時Ｃ1〜Ｃ12アルキル、Ｃ1〜Ｃ12アルコキシ、Ｃ2〜Ｃ12アルケニル、Ｃ5〜Ｃ7シクロアルキル、Ｃ5〜Ｃ7シクロアルケニル、Ｃ5〜Ｃ7シクロアルコキシ、Ｃ6〜Ｃ10アリール、Ｃ6〜Ｃ10アリーロキシ、Ｃ7〜Ｃ16アラルキル、Ｃ7〜Ｃ16アラルコキシ、−ＯＨ、ハロゲン、−ＣＮ、カルボキシル、−ＣＯ−ＮＲcＲdまたは−ＳＯ2−ＮＲcＲdで置換されていることができ；
ｎは０．０１〜４である、
の顔料でない芳香族多環式化合物である請求項１記載の方法。
【請求項７】
Ｑはアントラセン、フェナントレン、ピレン、クリセン、インドール、チアゾール、ベンズイミダゾール、キノリン、アクリドン、アントラキノン、フェノチアジン、キナゾリン、カルバゾール、ベンズアントロン、およびペリレン、またはそれらにハロゲン、Ｃ1〜Ｃ6アルキル、Ｃ1〜Ｃ6アルコキシ、Ｃ5〜Ｃ7シクロアルキル、Ｃ5〜Ｃ7シクロアルコキシ、Ｃ6〜Ｃ10アリール、Ｃ6〜Ｃ10アリーロキシ、Ｃ7〜Ｃ16アラルキル、Ｃ7〜Ｃ16アラルコキシ、ニトロ、またはシアノ基を１個またはそれ以上置換した誘導体から誘導される、顔料でない芳香族多環式部分を表す請求項６記載の方法。
【請求項８】
Ｑが顔料でない芳香族多環式部分であり、ＡはＱとＹとの間の直接結合であり、Ｙは水素である請求項６記載の方法。
【請求項９】
成分（ａ）（ｉｉｉ）がアントラキノンまたはピレンである請求項１記載の方法。
【請求項１０】
成分（ａ）（ｉｉｉ）が式
Ｑ（ＳＯ2−ＯＲ）n
但し式中Ｑは芳香族多環式部分を表し、
Ｒは水素または金属であり、
ｎは０．０１〜４である、
を有する、顔料でない芳香族多環式化合物である請求項１記載の方法。
【請求項１１】
Ｑがアントラキノンまたはピレンである請求項９記載の方法。
【請求項１２】
成分（ａ）（ｉｉｉ）はアントラキノン−２−スルフォン酸またはそのナトリウム塩、アントラキノン−２，６−ジスルフォン酸またはそのナトリウム塩、フタルイミドメチルアントラキノン、ピレンテトラスルフォン酸またはそのナトリウム塩、またはフタルイミドメチルピレンである請求項１記載の方法。
【請求項１３】
工程（ａ）で得られる反応混合物を水、低級脂肪族アルコールまたはその混合物に加えることにより該混合物を沈澱分離させる請求項１記載の方法。
【請求項１４】
工程（ａ）で得られる反応混合物をメタノールに加えることにより該混合物を沈澱分離させる請求項１記載の方法。
【請求項１５】
請求項１記載の方法によってつくられたことを特徴とするキナクリドン顔料。
【発明の詳細な説明】
【０００１】
【本発明の分野】
本発明は粒径が小さく、改善された色特性を有し、また改善されたレオロジー的性質を有するキナクリドン顔料の製造法に関する。キナクリドン合成の際に或る種の多環式化合物および／またはその誘導体を加えると、濃く、鮮やかで、透明感のあるマストーン（全体の色調、ｍａｓｓｔｏｎｅ）、増大した金属光沢、改善されたレオロジー的性質をもったキナクリドン顔料が得られる。
【０００２】
キナクリドンの製造法は公知であり、例えば「キナクリドン」と題するＳ．Ｓ．ＬａｂａｎａおよびＬ．Ｌ．ＬａｂａｎａのＣｈｅｍｉｃａｌ  Ｒｅｖｉｅｗ誌６７巻１〜１８頁（１９６７年）の論文、および米国特許第３，１５７，６５８号、同第３，２６５，２８５号、および同第３，３１７，５３９号に記載されている。このようにして得られたキナクリドンは粗製キナクリドンとして知られており、一般に顔料に使用するには不適当であり、顔料としての品質を得るために粒径、粒子の形、または結晶構造を修正する一つまたはそれ以上の仕上げ工程を付け加えなければならない。
【０００３】
キナクリドンを製造する好適な方法は、ポリ燐酸の存在下において、２，５−ジアニリノテレフタル酸中間体、並びにそのアニリン部分にに置換基をもつ公知の誘導体の閉環を熱的に誘起させる方法である。例えば米国特許第３，２５７，４０５参照。閉環が完了した後、キナクリドンが実質的に不溶な過剰な液、通常は過剰な水および／またはアルコールの中に熔融物を注いで沈澱分離を起こさせる。得られた結晶の顔料を次に溶媒で処理するかまたは溶媒処理と混練とを組み合わせてコンディショニングする。
【０００４】
また閉環反応の原料として２，５−ジアニリノ−３，６−ジヒドロテレフタル酸を使用することができる。しかしこの場合は得られるジヒドロキナクリドンを酸化した後、コンディショニングする。
【０００５】
キナクリドン顔料の最終粒径は合成および後処理の両方に使用される方法で調節することができる。例えばキナクリドンは、粒径を減少させることにより透明性を高くすることができ、または粒径を増加させることにより不透明性を増すことができる。公知方法では、粒径は一般に過剰の液に加えて顔料を沈澱させる際、または粗製顔料の混練または溶媒処理の際に調節される。顔料の着色強度および透明度は溶媒処理によっても影響される。粗製顔料の粒径を調節する後処理工程はしばしばコンディショニング法と呼ばれている。
【０００６】
適当なコンディショニング法は幾つか知られている。しかし最も普通に使用される方法は、乾燥した粗製キナクリドンを混練する方法であるが、この場合一般に望ましくないほど大量の無機塩が使用され、後でこれを取り除かなければならない。顔料のキナクリドンはまた、先ず乾燥した粗製原料を予備混練した後、この混練した顔料を有機液体で処理することにより得ることもできる。他の方法としては、予備混練を行った後水および少量の有機液体を用いて他の混練を行う方法である。さらに顔料のキナクリドンは大量の溶媒中において粗製プレスケーキを熱処理することによっても得ることができる。混練、溶媒処理または溶媒による後処理工程中に種々の添加剤を加え、顔料の特性をさらに改善することができる。例えば米国特許第４，４５５，１７３号においては、粗製キナクリドン顔料を酸でペースト化するかボールミル処理を行い、次いで有機液体中で、好ましくは２−フタルイミドメチルキナクリドンの粒径成長抑制剤を存在させて混練する方法が記載されている。米国特許第５，０８４，１００号には、硫酸アルミニウムおよびアルカンジカルボン酸の存在下において粗製キナクリドンにボールミル処理を行う方法が記載されている。
【０００７】
閉環工程において或る種のキナクリドン誘導体を加えることも報告されている。例えば米国特許第５，３６８，６４１号には、２，９−ジメチルキナクリドンの製造に種々のキナクリドン誘導体を使用することが記載されている。これとは対照的に、本発明では閉環工程においてキナクリドンではなく或る種々の芳香族多環式化合物を使用する。ヨーロッパ特許明細書６４３，１１０号には、ジヒドロキナクリドン（２，５−ジアニリノ−３，６−ジヒドロテレフタル酸から製造）を酸化してキナクリドンにする際キナクリドン誘導体を使用することが記載されている。これとは対照的に、本発明では添加剤としてキナクリドン以外の芳香族多環式化合物ばかりでなく、閉環工程において添加剤を使用する。
【０００８】
本発明に適した化合物はキナクリドンを含む種々の顔料を処理するのに有用であるとして記載されている（例えば英国特許２，０５８，８１３号）が、従来はこのような誘導体は十分に生成したキナクリドン顔料にだけ加えられていた。本発明方法はキナクリドン合成法の閉環工程中に顔料ではない芳香族多環式化合物を加えるという点において従来の方法とは異なっている。閉環工程において、また随時仕上げ工程中に添加すると、このような化合物は自動車の仕上げに特に望ましい所望の色特性をもったキナクリドン顔料を得ることができる。
【０００９】
本発明によれば、キナクリドン合成の閉環工程において、また随時後のコンディショニング工程において、或る種の芳香族多環式化合物および／またはその誘導体を加えることによって改善された挙動特性をもった粒径の小さいキナクリドンを得ることができる。キナクリドン合成（閉環）中沈澱させる前においてこのような化合物を加えると、透明性およびレオロジー的性質が改善され、且つ金属光沢が増加した濃く鮮やかな顔料が得られる。本発明方法は原理的には「酸ペースト化」工程を含むすべてのキナクリドン顔料製造法に適用できるが、キナクリドン固溶体の製造に使用される方法を含む閉環法に対し色特性に著しい改善が期待される。
【００１０】
本発明は（ａ）（ｉ）２，５−ジアニリノテレフタル酸、２，５−ジアニリノ−３，６−ジヒドロテレフタル酸エステル、あるいは少なくとも一つのアニリン環に１個またはそれ以上の置換基を有する２，５−ジアニリノテレフタル酸または２，５−ジアニリノ−３，６−ジヒドロテレフタル酸エステルの誘導体、あるいはこれらの混合物、
（ｉｉ）成分（ａ）（ｉ）１部当たり約３〜約１５重量部（好ましくは３〜１０重量部）の脱水剤（好ましくはポリ燐酸）、および
（ｉｉｉ）成分（ａ）（ｉ）に関し約０．１〜約１５重量％（好ましくは１〜１０重量％）の１種またはそれ以上の顔料でない（好ましくは無色または実質的に無色の）芳香族多環式化合物および／またはその誘導体（好ましくはアントラキノンまたはピレン誘導体）
から成る反応混合物を８０〜１４５℃（好ましくは１００〜１３０℃）に（好ましくは約１〜約２４時間）加熱し、但しこの際成分（ａ）（ｉ）が２，５−ジアニリノ−３，６−ジヒドロテレフタル酸エステルまたはその誘導体である場合には反応工程（ａ）はさらに（最初に生成したジヒドロキナクリドン中間体を対応するキナクリドンに変える）酸化工程を含み；
（ｂ）該反応混合物を、成分（ａ）（ｉ）１部当たりのキナクリドン顔料が実質的に不溶な液約３〜約１５重量部（好ましくは５〜１０重量部）に加えることにより、工程（ａ）からの反応混合物を沈澱分離させ；
（ｃ）キナクリドン顔料を単離し；
（ｄ）随時（他の顔料でない芳香族多環式化合物および／またはその誘導体の存在下において）該キナクリドン顔料のコンディショニングを行い；
（ｅ）随時該キナクリドン顔料を１種またはそれ以上のキナクリドン誘導体と配合（好ましくは乾式配合）することを特徴とするキナクリドン顔料の製造法に関する。
【００１１】
【本発明の詳細な説明】
本発明に従えば、キナクリドン顔料（この言葉は置換基をもたないキナクリドン、キナクリドン誘導体、およびそれらの固溶体を意味するものとする）は、先ずアニリン基に置換基をもつ公知の誘導体を含む２，５−ジアニリノテレフタル酸中間体を閉環させ、脱水剤（好ましくはポリ燐酸）および本発明の芳香族多環式化合物の存在下において該テレフタル酸中間体を加熱するか、或いはあまり好適ではないが、高沸点溶媒中において本発明の芳香族多環式化合物の存在下において閉環を熱的に誘起させることにより製造される。次いでこのキナクリドンを過剰の液に加えて沈澱分離させ、公知方法により分離する。好ましくはこのキナクリドン顔料をさらに他のコンディショニング工程で処理し、顔料としての性質を改善し、必要に応じ他のキナクリドン誘導体と配合する。
【００１２】
本発明方法は、２，５−ジアリニノテレフタル酸かまたは２個のアニリン環の少なくとも一つに１個またはそれ以上の置換基を有するその誘導体を用いるかに依存して、置換基をもたないキナクリドンまたは環に置換基をもったキナクリドン誘導体の製造に用いることができる。当業界に公知の実質的にすべての２，５−ジアリニノテレフタル酸誘導体を使用することができるが、特に好適な２，５−ジアリニノテレフタル酸誘導体は両方のアニリン部分がハロゲン（好ましくは塩素）、Ｃ1〜Ｃ6アルキル（好ましくはメチル）、およびＣ1〜Ｃ6アルコキシ（好ましくはメトキシ）のような基（典型的には同じ置換基）がパラの位置に置換しているものである。また両方のアニリン部分がオルトおよびメタの位置で置換されている２，５−ジアリニノテレフタル酸誘導体を使用することもできる。適当な２，５−ジアリニノテレフタル誘導体の例としては、２，５−ジ（４−クロロアニリノ）テレフタル酸、２，５−ジ（４−メチルアニリノ）テレフタル酸、２，５−ジ（４−メトキシアニリノ）テレフタル酸が含まれる。
【００１３】
２，５−ジアリニノテレフタル酸およびその１種またはそれ以上の誘導体を含む混合物、或いは２種またはそれ以上の２，５−ジアリニノテレフタル酸誘導体を含む混合物も使用することができる。このような混合物を使用する方法はキナクリドンの固溶体を得るのに特に有利な方法である。２，５−ジアリニノテレフタル酸および／またはその誘導体を十分に生成したキナクリドン顔料（一般には粗製の形）と組み合わせた混合物もしばしば使用される。
【００１４】
閉環工程（ａ）は脱水剤、特に強酸、例えばポリ燐酸、ポリ燐酸のエステル、または硫酸の中で行われる。例えば米国特許第４，７５８，６６５号、および「キナクリドン」と題するＳ．Ｓ．ＬａｂａｎａおよびＬ．Ｌ．ＬａｂａｎａのＣｈｅｍｉｃａｌ  Ｒｅｖｉｅｗ誌６７巻１〜１８頁（１９６７年）の論文参照。燐酸基含量が約１１０〜１２０％Ｈ3ＰＯ4に相当するポリ燐酸が特に好適である。ポリ燐酸を使用する場合、ポリ燐酸対テレフタル酸中間体の比は典型的には約３：２〜約１０：１（好ましくは４：１〜８：１）である。この比が低いと極めて粘稠な反応生成物の塊が生じるが、コストの観点から見れば一般に好適でる。
【００１５】
閉環反応の原料として２，５−ジアリニノ−３，６−ジヒドロテレフタル酸エステル（好ましくはＣ1〜Ｃ6−アルキルエステル）またはその誘導体を使用することがしばしば好適であるが、この場合は得られたジヒドロキナクリドンを後で酸化して捕集しなければならない。本発明方法はまたこのようなキナクリドン合成法の変形法にも適用することができる。勿論２，５−ジアリニノ−３，６−ジヒドロテレフタル酸エステルおよび／またはその誘導体の混合物を用いてキナクリドン固溶体を得ることも可能である。
【００１６】
本発明の重要な特徴は閉環反応の際に顔料でない芳香族多環式化合物を存在させることである。本明細書に使用される「顔料でない」という言葉は、その化合物が高度には着色しておらず、一緒に使用されるキナクリドン顔料に比べて良好な顔料特性をもっていないことを意味する。即ち適当な顔料でない芳香族多環式化合物はそれ自身では顔料としての実用性をもっていない。適当な顔料でない芳香族多環式化合物は無色かまたは実質的に無色である。「実質的に無色」という言葉は、その芳香族多環式化合物が可視領域において絶対的に色をもっていないことを意味するものではなく、該芳香族多環式化合物が一緒に使用するキナクリドン顔料に比べてあまり着色してはいないことを意味するだけである。例えば好適な実質的に無色の芳香族多環式化合物は一緒に使用するキナクリドン顔料に比べてモル吸収率が小さい（好ましくは少なくとも一桁小さい）であろう。
【００１７】
好適な芳香族多環式化合物は式（Ｉ）
Ｑ（Ａ−Ｙ）n                          （Ｉ）
をもつ化合物を含んでいる。ここでＱは芳香族多環式部分を表し；Ａは−Ｏ−、−Ｓ−、−ＮＲa−（ここでＲaは水素、Ｃ1〜Ｃ12アルキル、Ｃ2〜Ｃ12アルケニル、Ｃ5〜Ｃ7シクロアルキル、Ｃ6〜Ｃ10アリール、またはＣ7〜Ｃ16アラルキル）、−ＳＯ2−、−ＣＯ−、−Ａｌｋ−（ここで−Ａｌｋ−はＣ1〜Ｃ8アルキレン、チカンシタＣ1〜Ｃ8アルキレン、Ｃ5〜Ｃ7シクロアルキレン、または置換したＣ5〜Ｃ7シクロアルキレン）、または−Ａｒ−（ここで−Ａｒ−はＣ6〜Ｃ10アリーレンまたは置換したＣ6〜Ｃ10アリーレン）架橋基、このような架橋基の化学的に有意な組み合わせ、またはＱとＹとの間の直接結合（好ましくは−ＳＯ2−ＮＨ−Ａｌｋ−、−ＣＯ−ＮＨ−Ａｌｋ−、−Ａｌｋ−または直接結合）であり；Ｙは水素、Ｃ1〜Ｃ12アルキル、Ｃ2〜Ｃ12アルケニル、Ｃ5〜Ｃ7シクロアルキル、Ｃ5〜Ｃ7シクロアルケニル、Ｃ6〜Ｃ10アリール、５〜６員環のヘテロアリール（ここでこのような環の少なくとも一つの原子はＮ、Ｏ、Ｓまたはこれらの組み合わせであり、随時１個またはそれ以上の他の芳香環に融合している）、Ｃ7〜Ｃ16アラルキル、ＯＲb（ここでＲbは水素、金属またはＣ1〜Ｃ12アルキル）、−ＮＲcＲd（ここでＲcおよびＲdは独立に水素、Ｃ1〜Ｃ12アルキル、Ｃ2〜Ｃ12アルケニル、Ｃ5〜Ｃ7シクロアルキル、Ｃ6〜Ｃ10アリールまたはＣ7〜Ｃ16アラルキルであるか、またはＲcとＲdとは一緒になって複素環基をつくるＣ4〜Ｃ6アルキレンを表すか、またはイミドをつくる脂肪族または芳香族のジカルボニル基を表し、またＲcとＲdとは随時さらにＮ、ＯまたはＳのようなヘテロ原子を含んでいることができ、さらに随時Ｃ1〜Ｃ12アルキル、Ｃ1〜Ｃ12アルコキシ、Ｃ2〜Ｃ12アルケニル、Ｃ5〜Ｃ7シクロアルキル、Ｃ5〜Ｃ7シクロアルケニル、Ｃ5〜Ｃ7シクロアルコキシ、Ｃ6〜Ｃ10アリール、Ｃ6〜Ｃ10アリーロキシ、Ｃ7〜Ｃ16アラルキル、Ｃ7〜Ｃ16アラルコキシ、−ＯＨ、ハロゲン、−ＣＮ、カルボキシ−ＣＯ−ＮＲcＲdまたは−ＳＯ2−ＮＲcＲdで置換されていることができる）、またはハロゲンであり；ｎは約０．０１〜約４である。ｎが分数値をもっていることは該芳香族多環式化合物が置換基をもたない芳香族多環式化合物（即ちＱＨ）を含む種々の置換度をもった化合物の混合物として使用できることを意味している。１個またはそれ以上の−Ａ−Ｙ−基が存在する場合には、種々のＡおよびＹ基は勿論同一であるか互いに異なっていることができる。芳香族部分Ｑは環の原子の少なくと一つがＮ、Ｏ、Ｓまたはその組み合わせであるような化合物を含む実質的に任意の種類の顔料でない芳香族多環式化合物、例えばアントラセン、フェナントレン、ピレン、クリセン、インドール、チアゾール、ベンズイミダゾール、キノリン、アクリドン、アントラキノン、フェノチアジン、キナゾリン、カルバゾール、ベンズアントロン、およびペリレンから誘導することができる。芳香族多環式部分自身は−Ａ−Ｙ−基以外の置換基、例えばハロゲン（好ましくは塩素）、Ｃ1〜Ｃ6アルキル（好ましくはメチル）、Ｃ1〜Ｃ6アルコキシ（好ましくはメトキシ）、Ｃ5〜Ｃ7シクロアルキル、Ｃ5〜Ｃ7シクロアルコキシ、Ｃ6〜Ｃ10アリール、Ｃ6〜Ｃ10アリーロキシ、Ｃ7〜Ｃ16アラルキル、Ｃ7〜Ｃ16アラルコキシ、アミノアルキル、ニトロ、およびシアノを１個またはそれ以上含んでいることができる。特に好適な芳香族多環式化合物はアントラキノンまたはその誘導体（特にモノ−およびジスルフォン酸塩）またはピレンまたはその誘導体（特にテトラスルフォン酸塩）を含んでいる。
【００１８】
本明細書において「Ｃ1〜Ｃ12アルキル」という言葉は、炭素数1〜12の直鎖または分岐した炭素鎖をもつ脂肪族炭化水素を意味する。Ｃ1〜Ｃ12アルキルの例としは、メチル、エチル、プロピル、ブチル、ペンチル、ヘキシル、ヘプチル、オクチル、ノニルに、デシル、ウンデシル、ドデシル、およびそれらの異性体がある。「Ｃ1〜Ｃ12アルコキシ」という言葉は、炭素数１〜１２の直鎖または分岐したアルキルオキシ基を意味する。Ｃ1〜Ｃ12アルコキシの例としては、メトキシ、エトキシ、プロポキシ、ブトキシ、ペンチロキシ、ヘキシロキシ、ヘプチロキシ、オクチロキシ、ノニロキシ、デシロキシ、ウンデシロキシ、ドデシロキシ、およびそれらの異性体がある。「Ｃ2〜Ｃ12アルケニル」という言葉は、炭素数が１〜１２で炭素−炭素間二重結合が１個存在する直鎖または分岐した不飽和脂肪族炭化水素を意味する。Ｃ2〜Ｃ12アルケニルの例にはエテニル、プロペニル、ブテニル、ペンテニル、ヘキセニル、ヘプテニル、オクテニル、ノネニル、デセニル、ウンデセニル、ドデセニル、およびそれらの異性体がある。「Ｃ５〜Ｃ７シクロアルキル」という言葉は、炭素数５〜７の脂環式炭化水素を意味する。Ｃ5〜Ｃ7シクロアルキルの例には、シクロペンチル、シクロヘキシル、およびシクロヘプチルがある。「Ｃ5〜Ｃ7シクロアルコキシ」という言葉は、炭素数５〜７のシクロアルキルオキシ基を意味する。Ｃ5〜Ｃ7シクロアルコキシの例には、シクロペンチロキシ、シクロヘキシロキシおよびシクロヘプチロキシがある。「Ｃ5〜Ｃ7シクロアルケニル」という言葉は、炭素数か５〜７で炭素−炭素間二重結合が１個存在する脂環式炭化水素を意味する。Ｃ5〜Ｃ7シクロアルケニルの例にはシクロペンテニル、シクロヘキセニルおよびシクロヘプテニルがある。「Ｃ6〜Ｃ10アリール」という言葉は、フェニル、および１−または２−ナフチル、並びにアルキル、アルコキシ、ハロゲン、シアノ、ニトロで置換されたフェニルおよびナフチル基を意味する。「Ｃ6〜Ｃ10アリーロキシ」という言葉は、アリール部分が随時上記「アリール」のところで定義した置換基で置換されているフェノキシおよび１−２−ナフトキシを意味する。「ヘテロアリール」という言葉は、環の原子の少なくとも一つがＮ、Ｏ、Ｓまたはその組み合わせであり、随時１個またはそれ以上の他の芳香環に融合している５−または６員環の芳香族基を意味する。このようなヘテロアリール基は環の炭素の所か、または化学的に有意な場合には環の窒素原子の所で基Ａに結合している。ヘテロアリールの例はピロリル、イミダゾリル、ピラゾリル、フラニル、チオフェニル、イソチアゾリル、ピリジニル、ピラジニル、ピリミジニル、ピリダジニル等である。「Ｃ7〜Ｃ16アラルキル」という言葉は、炭素数が全部で７〜１６のＣ6〜Ｃ10アリールで置換されたＣ1〜Ｃ6アルキルを意味する。Ｃ7〜Ｃ16アラルキルの例はベンジル、フェネチル、およびナフチルメチルである。「Ｃ7〜Ｃ16アラルコキシ」という言葉は、全炭素数が7〜16のＣ6〜Ｃ10アリールで置換されたＣ1〜Ｃ6アルコキシを意味する。Ｃ7〜Ｃ16アラルコキシの例はベンジリオキシである。「Ｃ1〜Ｃ8アルキレン」という言葉は、炭素数が１〜８の直鎖または分岐した二官能性の脂肪族炭化水素を意味する。��1〜Ｃ8アルキレンの例はメチレン、エチレン、プロピレン、ブチレン、ペンチレン、ヘキシレン、ヘプチレン、およびオクチレン、並びにそれらの分岐異性体である。関連した「Ｃ4〜Ｃ6アルキレン」という言葉は、炭素数が４〜６で、複素環をつくるように２個の異なった炭素原子を介してアミドの窒素原子に結合した直鎖または分岐した二官能性の脂肪族炭素原子基を意味する。Ｃ〜Ｃアルキレンの例は随時メチル基が置換したブチレン（ピロリジノ置換基を形成）およびペンチレン（ピペリジノ置換基を形成）である。「Ｃ〜Ｃシクロアルキレン」という言葉は、炭素数が５〜７の二官能性脂環式炭素原子基を意味する。Ｃ〜Ｃシクロアルキレンの例はシクロペンチレン、シクロヘキシレン、およびシクロヘプチレンである。「Ｃ〜Ｃアリーレン」という言葉は、アリール部分が随時上記「アリール」の所で定義された置換基で置換され得るフェニレンおよび二官能性ナフチレンを意味する。ハロゲンの例はフッ素、塩素、臭素およびヨードである。
【００１９】
特に好適な芳香族多環式化合物は下記式（ＩＩ）
Ｑ（ＳＯ2−ＯＲb）n                  （ＩＩ）
を有するスルフォン酸である。ここでＱは芳香族多環式化合物を表し；Ｒbは水素または金属；ｎは約０．０１から約４である。一般式（Ｉ）と同様に、ｎに対する分数値はこの誘導体が置換基をもたない芳香族多環式化合物の混合物を含む混合物として使用できることを意味する。適当な金属にはアルカリ金属（例えばリチウム、ナトリウム、およびカリウム）、アルカリ土類金属（例えばマグネシウム、カルシウムおよびバリウム）、アルミニウム、遷移金属、および他の重金属（例えばニッケル、鉄、コバルト、マンガン、銅および錫）が含まれる。式（ＩＩ）のスルフォン酸および塩の中の顔料部分Ｑは式（Ｉ）の化合物に対する上記のものと同じであることができるが、好ましくはアントラキノンおよびピレンである。
【００２０】
適当な芳香族多環式化合物は下記式（ＩＩＩ）
Ｑ（ＳＯ2−ＮＨ−Ａｌｋ−ＮＲcＲd）n        （ＩＩＩ）
をもつスルフィンアミドを含んでいる。ここでＱはハロゲンの芳香族多環式化合物を表し；ＡｌｋはＣ1〜Ｃ8アルキレンまたはＣ5〜Ｃ7シクロアルキレンであり；ＲcおよびＲdは独立に水素、Ｃ1〜Ｃ12アルキル、Ｃ2〜Ｃ12アルケニル、Ｃ5〜Ｃ7シクロアルキル、Ｃ6〜Ｃ10アリール、またはＣ7〜Ｃ16アラルキルであるか、ＲcおよびＲdは一緒になって複素環基をつくるＣ4〜Ｃ6アルキレン基を表し；ｎは約０．０１〜約４である。ＲcおよびＲdはまたＮ、Ｏ，またはＳのようなヘテロ原子を含むことができる。一般式（Ｉ）と同様にｎに対する分数値はこの誘導体を未置換の芳香族多環式化合物を含む混合物を含有する混合物として使用できることを意味する。式（ＩＩＩ）のスルフォンアミド中に存在する芳香族部分Ｑは式（ＩＩ）の化合物に対して上記に記載したものと同じであることができる。
【００２１】
本発明の芳香族多環式化合物は閉環工程（ａ）の途中またはその前の任意の点で加えることができる。例えば２，５−ジアニリノテレフタル酸中間体の製造の際に、芳香族多環式化合物をそれが反応条件に対して安定なかぎり加えることができる。
【００２２】
工程（ａ）の反応混合物を温度約８０〜約１４５℃（好ましくは１００〜１３０℃）において好ましくは約１〜２４時間（さらに好ましくは１〜１２時間）の間加熱する。
【００２３】
閉環工程（ａ）が完了した後、強い酸性の熔融物をキナクリドン顔料が実質的に不溶な液体、好ましくは水、水と混合する溶媒（例えばメタノール、または他の低級脂肪族アルコール）、またはそれらの混合物に加えることにより工程（ｂ）においてキナクリドン顔料を沈澱させる（即ち「溺れさせる」、沈澱分離を行う、ｄｒｏｗｎｅｄ）。この過剰量の液を酸性の熔融物に加えることもできる（例えば米国特許第３，２６５，６９９号）が、本発明は産生の熔融物を溶媒に加えることにより行うことが好ましい。 （米国特許第４，１００，１６２号参照）。
【００２４】
過剰量使用する適当な液には水および／または水と混合する有機液体、例えば低級脂肪族アルコール、例えばメタノール；ケトンおよびケトアルコール、例えばアセトン、メチルエチルケトン、およびジアセトンアルコール：アミド、例えばジメチルフォルムアミドおよびジメチルアセトアミド；エーテル、例えばテトラヒドロフランおよびジオキサン；アルキレングリコールおよびトリオール、例えばエチレングリコールおよびグリセリン；および当業界に公知の他の有機液体が含まれる。他の有機液体も使用することもできるが、一般にあまり好適ではない。
【００２５】
沈澱分離に使用する液体の温度は通常約５〜約６５℃の間である。一般に沈澱分離の温度が低い方が粒径の小さい顔料が得られる。しかし工程のサイクル時間も非常に重要である（製造コストのため）から、過剰量の液を加える時間は短い方が好ましい。 部分的に粒径生長抑制剤として作用する芳香族多環式化合物（ａ）（ｉｉｉ）が存在すると、過剰量の液を加える工程中に溶媒の温度を上げることができるので、粒径が過剰に生長することなく時間を短くすることができる。
【００２６】
過剰量の液を加える工程において芳香族多環式化合物の一部を含ませることができるが、あまり好適ではない。
【００２７】
過剰量の液を加えて沈澱させた顔料を次に濾過のような当業界に公知の方法を用いて工程（ｃ）で分離し、次いで必要に応じ乾燥する。当業界に公知の他の捕集方法、例えば遠心分離または単なるデカンテーションも適している。
【００２８】
工程（ｃ）で得られた結晶の顔料を、当業界に公知の方法、例えば溶媒処理または溶媒処理と組み合わせた混練を用い、随意的な工程（ｄ）においてコンディショニングを行う。顔料の最終粒径は後処理の方法を変えることによりコントロールすることができる。例えば粒径を小さくすることにより顔料の透明度は増加し、粒径を大きくすることにより一層不透明にすることができる。適当な混練法には乾式混練法、例えば添加物を加えまたは加えないサンド・ミル、ボールミル等を用いる方法、または湿式混練法、例えば添加物を加えまたは加えないで水または有機溶媒中で行う塩捏和法、ビーズ・ミル法等がある。一般にあまり好適ではないが、コンディショニング工程（ｄ）において芳香族多環式化合物の一部（好ましくは非キナクリドン顔料の全量の５０％より少ない量）を含ませることもできる。
【００２９】
適当な溶媒中においてしばしば添加剤を存在させ顔料の分散液を加熱することにより行われる溶媒処理によっても顔料の着色力および透明度が影響を受ける。適当な溶媒には有機溶媒、例えばアルコール、エステル、ケトン、および脂肪族並びに芳香族の炭化水素およびその誘導体、および無機溶媒、例えば水が含まれる。適当な添加剤にはフロッキュレーションを減少させるかこれを防止し、顔料の分散安定性を増加させ、被覆粘度を減少させる組成物、例えば重合体分散剤（または表面活性剤）が含まれる。例えば米国特許第４，４５５，１７３号、同第４，７５８，６６５号、同第４，８４４，７４２号、同第４，８９５，９４８号および同第４，８９５，９４９号参照。
【００３０】
顔料を分離し随時コンディショニングを行った後、顔料を当業界に公知の１種またはそれ以上のキナクリドン誘導体と配合する（好ましくは乾式配合により）ことができる。工程（ｅ）の適当なキナクリドン誘導体は上記式（Ｉ）、（ＩＩ）および（ＩＩＩ）の化合物と同様なキナクリドンスルフォン酸およびスルフォンアミドを含んでいるが、この場合Ｑはキナクリドン部分を表す。
【００３１】
従来公知の方法に比べ本発明方法で製造された顔料は濃く（暗く）鮮やかなマストーンを有し、透明度およびレオロジー的性質並びに金属光沢が改善されていることを特徴としている。これらの特性はすべて、特に自動車工業に応用した場合、キナクリドン顔料の極めて望ましい特性である。
【００３２】
その光安定性および移動特性のために、本発明方法で製造されたキナクリドン顔料は種々の多くの顔料の用途に適している。例えば本発明方法でせいぞうされた顔料は極めて長持ちする顔料混入系、例えば他の材料との混合物、顔料組成物、ペイント、印刷インク、着色紙、または着色された高分子材料に対する着色剤（または１種またはそれ以上の着色剤）として使用することができる。「他の材料との混合物」という言葉は、例えば二酸化チタン（ルチル）またはセメントのような無機白色顔料、または他の無機顔料との混合物を含むものとする。顔料組成物の例には有機液体またはペーストとのフラッシュ・ペーストおよび水、分散剤および必要に応じ防腐剤との分散物が含まれる。本発明の顔料を使用できるペイントの例には、例えば物理的にまたは酸化的に乾燥するラッカー、焼成エナメル、反応性ペイント、二成分ペイント、溶媒または水をベースにしたペイント、防水被膜のための乳化ペイント、および水性塗料が含まれる。印刷インキには紙、織物、およびブリキ印刷に使用されるものが含まれる。高分子物質には天然産のもの、例えばゴム；化学的変性を行ったもの、例えばアセチルセルロース、セルロースブチレート、またはビスコース；または合成品、例えば重合体、付加重合製品、および縮重合製品が含まれる。合成によりつくられる高分子物質の例はプラスチックス材料、例えばポリ塩化ビニル、ポリ酢酸ビニル、およびポリプロピオン酸ビニル；ポリオレフィン、例えばポリエチレンおよびポリプロピレン；高分子量ポリアミド；アクリレート、メタクリレート、アクリロニトリル、アクリルアミド、ブタジエンまたはスチレンの重合体および共重合体；ポリウレタン；およびポリカーボネートを含んでいる。本発明のキナクリドン顔料を用いて着色された材料は任意所望の形をとることができる。
【００３３】
本発明で製造された顔料は耐水性、耐油性、耐酸性、耐石灰性、耐アルカリ性、耐溶媒性が極めて高く、また過剰塗装に対する耐性、過剰噴霧に対する耐性、昇華耐性、耐熱性、および加硫耐性も極めて高く、しかも良好な着色収率を与え、容易に分散させる（例えばプラスチックス中に）ことができる。
【００３４】
下記実施例により本発明方法の詳細点を例示する。本発明は上記の説明により限定されるものではなく、またこれらの実施例によってその精神または範囲が限定されるものでもない。当業界の専門家は下記の方法の条件を公知の方法で変形し得ることは容易に理解できよう。特記しない限りすべての温度は摂氏温度であり、すべての割合は重量による。
【００３５】
【実施例】
下記実施例に従ってつくられた顔料を、Ｚｅｉｓｓ  ＥＭ  １０９装置を使用し透過型の電子顕微鏡により分析した。データを下記の条件で集めた。
【００３６】
加速電圧：  ８０ｋＶ。
【００３７】
倍率：  １００，０００倍、４０，０００倍、および１，０００倍。
【００３８】
粒径のデータはＢＥＴ法（即ちＳｔ．Ｂｒｕｎａｕｅｒ、Ｐ．Ｈ．Ｅｍｍｅｔｔ，およびＥ．Ｔｅｌｌｅｒ、Ｊ．Ａｍｅｒ．Ｃｈｅｍ．Ｓｏｃ．誌、６０巻３０９頁（１９３８年）の論文記載の方法）によって得た。
【００３９】
本発明により製造された顔料のＸ線回折パターンはＳｉｅｍｅｎｓ  Ｄ−５０００分光器を使用して得た。下記の条件によりデータを集めた。
【００４０】
出力：  ５０ｋＶ、４０ｍＡ。
【００４１】
スリット：  ダイヴァージェンス（ｄｉｖｅｒｇｅｎｃｅ）１．０ｍｍ、アンチスキャッター（ａｎｔｉｓｃａｔｔｅｒ）１．０ｍｍ、検出器０．１ｍｍ。
【００４２】
ステップ・サイズ：  ０．０１°。
【００４３】
ステップ時間：  ３秒。
【００４４】
色相および彩度の差はＡｐｐｉｅｄ  Ｃｏｌｏｒ  Ｓｙｓｔｅｍ  Ｓｐｅｃｔｒａｌ  Ｓｅｎｓｏｒ（米国ヴァージニア州ＦａｉｒｆａｘのＨｕｎｔ  Ａｓｓｏｃｉａｔｅｄ  Ｌａｂｏｒａｔｏｉｅｓ製）を用いて測定した。
【００４５】
溶媒をベースにしたペイントの試験
溶媒をベースにしたペイントの試験は一般的なアルキッド・メラミン・ペイント・システムを使用して行った。ＡＲＯＰＬＡＺ（商標）１４５３−Ｘ−５０アルキッド樹脂（Ｒｅｉｃｈｈｏｌｄ  Ｃｈｅｎｉｃａｌｓ，Ｉｎｃ）３３％、キシレン６３％、および顔料４％を使用し、顔料対接合剤の比を４：３３、全固体分含量を３７％にし、顔料の分散物をつくった。ＡＲＯＰＬＡＺ（商標）１４５３−Ｘ−５０アルキッド・メラミン樹脂を２．３％、ＲＥＳＩＭＥＮＥ（商標）７１７メラミン樹脂（Ｍｏｎｓａｎｔｏ  Ｃｏｍｐａｎｙ）６.５％を加え、全固体分含量を４０％にして顔料対接合剤の比を１：１０に減少させた。マストーンおよび透明度は湿ったフィルムの厚さが１５２μｍおよび３８μｍで被覆したフィルムを用い、室温で３０分間、１２１℃で３０分間気流乾燥を行って測定した。
【００４６】
顔料対接合剤の比が４：３３の上記分散物から、これにＡＲＯＰＬＡＺ（商標）１４５３−Ｘ−５０アルキッド樹脂３０％、キシレン２０％、ＮＵＯＳＰＥＲＳＥ（商標）６５７（Ｈｕｅｌｓ  Ａｍｅｒｉｃａ）５％、およびＴＩ−ＰＵＲＥ（商標）Ｒ−９６０  ＴｉＯ2顔料（ＤｕＰｏｎｔ）５０％からつくられた分散物３１％；ＡＲＯＰＬＡＺ（商標）１４５３−Ｘ−５０アルキッド樹脂２１％；およびＲＥＳＩＭＥＮＥ（商標）７１７メラミン樹脂７％を加え、顔料対接合剤の比を１：２、全固体分含量を５０％、ＴｉＯ2対顔料の比を９０：１０にして底色（ｕｎｄｅｒｔｏｎｅ）の種ペイントをつくった。湿ったフィルムの厚さ７６μｍで被覆したフィルムを用い、室温で３０分間、１２１℃で３０分間気流乾燥を行って色の測定を行った。
【００４７】
顔料対接合剤の比４：３３の上記分散物から、アルミニウム・ペースト（Ｓｉｌｂｅｒｌｉｎｅ  Ｍａｎｕｆａｃｔｕｒｒｉｎｇ  Ｃｏ．，Ｉｎｃから５２５１ＡＲとして市販されている）およびＲＥＳＩＭＥＮＥ（商標）７１７メラミン樹脂を顔料対接合剤の比が１：９、アルミニウム対顔料の比が２０：８０、全固体分顔料が４１％になるような量で用いて金属ペイントをつくった。湿ったフィルムの厚さ７６μｍで被覆したフィルムを用い、室温で３０分間、１２１℃で３０分間気流乾燥を行って色の測定を行った。
【００４８】
水をベースにしたペイントの試験
水をベースにしたペイントの試験は耐水性基質被膜／耐溶媒性澄明被膜システムを用いて行った。ＡＲＯＬＯＮ（商標）５５９−Ｇ４−７０アクリル樹脂（Ｒｅｉｃｈｈｏｌｄ  Ｃｈｅｍｉｃａｌｓ，Ｉｎｃ）１２．４％、ＳＯＬＳＰＥＲＳＥ（商標）２７０００超分散剤（Ｚｅｎａｃａ，Ｉｎｃ）３．２％、２−アミノ−２−メチル−１−プロパノール（Ａｎｇｕｓ  Ｃｈｅｍｉｃａｌ）１．６％、および顔料１８％を用い、顔料対接合剤の比が１８：１２、全固体分含量が３０％になるようにして水性分散物をつくった。次にさらにＡＲＯＬＯＮ（商標）５５９−Ｇ４−７０アクリル樹脂（全重量２６％）およびＣＹＭＥＬ（商標）３２５メラミン／フォルムアルデヒド樹脂（Ｃｙｔｅｃ  Ｉｎｄｕｓｔｒｙ）を２５％加え、全固体分含量を５０％にして顔料対接合剤の比を１０：４０に減少させた。湿ったフィルムの厚さをそれぞれ７６μｍおよび３８μｍになるようにして被覆したフィルムを用い、室温で１５分間、１００℃で５分間放置してマストーンおよび透明度の測定を行った。ＡＲＯＬＯＮ（商標）１４３５−Ｘ−５０アルキッド樹脂８０％およびＣＹＭＥＬ（商標）３２５メラミン／フォルムアルデヒド樹脂２０％の混合物を全固体分含量５７％で含む澄明な被膜を湿ったフィルムの厚さを７６μｍにして基質の上に被覆し、室温で１５分間、１２１℃で１５分間放置する。
【００４９】
顔料対接合剤の比が１０：４０の上記希釈した水性分散物から、これにさらにＡＲＯＬＯＮ（商標）５５９−Ｇ４−７０アクリル樹脂、ＣＹＭＥＬ（商標）３２５メラミン／フォルムアルデヒド樹脂、およびＴＩＮＴ−ＡＹＤ（商標）ＣＷ−５００３白色分散物（Ｄａｎｉｅｌ  Ｐｒｏｄｕｃｔｓ  Ｃｏｍｐａｎｙ）３５％を加え、顔料対接合剤の比が１：１．１、全固体分含量５５％、ＴｉＯ2対顔料の比が９０：１０になるようにして底色の種ペイントをつくった。湿ったフィルムの厚さを３８μｍにして被覆したフィルムを用い、室温で１５分間、１００℃で５分間放置して色の測定を行った。次いで澄明な被膜を被覆し、上記のようにして焼き付けた。
【００５０】
顔料対接合剤の比が１８：１２の上記分散物から、水に分散させ得るアルミニウム顔料（Ｓｉｌｂｅｒｌｉｎｅ  Ｍａｎｕｆａｃｔｕｒｉｎｇ  Ｃｏ．，ＩｎｃからＨＹＤＲＯ  ＰＡＳＴＥ（商標）８７２６として市販）、ＡＲＯＬＯＮ（商標）５５９−Ｇ４−７０アクリル樹脂、およびＣＹＭＥＬ（商標）３２５メラミン／フォルムアルデヒド樹脂を、顔料対接合剤の比１：２、アルミニウム対顔料の比２０：８０、全固体分含量４３％になるような量で用いて金属ペイントをつくった。湿ったフィルムの厚さを３８μｍにして被覆したフィルムを用い、上記の方法で焼き付けて色の測定を行った。次いで澄明な被膜を被覆し、上記のようにして焼き付けた。
【００５１】
プラスチックスの分散性の試験
ポリ塩化ビニル（「ＰＶＣ」）中における顔料の分散性は、下記の方法により高温混練および低温混練における発色を比較することにより評価した。試験した各試料に対し、可撓性ＰＶＣ５０ｇをニップの厚さ２５ミル（約０．６ｍｍ）の高温（１５５℃）二ロール・ミルに加え、均一になるまで捏ね合わせた。試験顔料または対照顔料０．０５０ｇを約１０秒間ニップの上に振り掛け、捏ね合わせた材料を切断し、５分間ミルの上でロール掛けする。次いで顔料を加えたシートをミルから取り出し、きれいな平らな表面上に載せて冷却する。得られたシートから切断し室温に冷却した片を「高温混練」試料として評価に使用する。なお熱いうちに同じシートから切り取った試料を冷たい（２４℃）ニップの厚さが２１ミル（約０．５ｍｍ）の二ロール・ミルの上に載せ、折り畳んでミルに７回通す。冷間ロール掛けしたシートを再び平滑になるまで高温混練機中で捏ね合わせる。得られたシートから切り取った試料片を用いて「低温混練」試料の評価を行う。発色の程度は高温混練および低温混練をした場合の発色の差に基づき、１〜５の尺度で評価した。この場合１は分散性が悪い（発色の程度に著しい差がある）ことを示し、５は優れた分散性（発色の差が実質的に存在しない）を示している。
【００５２】
実施例  １
閉環反応において２，９−ジメチルキナクリドンに関し１０重量％のアントラキノンを混入し、本発明に従って顔料の２，９−ジメチルキナクリドンを製造した。
【００５３】
８８℃に加熱した３００ｇのポリ燐酸（燐酸１１２％）に６．８ｇのアントラキノンを加え、次いで６８．２ｇの２，５−ジ（４−メチルアニリノ）テレフタル酸を３５分間に亙って加え、添加速度を調節して温度を１２０℃より低い温度に保つ。この混合物を２時間１２３℃に加熱する。熔融物を９３℃に冷却した後、これを４９４ｇのメタノール中にゆっくりと注ぎ、外部から冷却し且つ熔融物の添加速度を調節して６４℃よりも低い温度に保つ。このスラリを１時間加熱還流させ、６０℃より低い温度に冷却し、水で希釈し、濾過し、酸がなくなるまで洗滌する。得られたプレスケーキを再び水中にスラリ化する。ｐＨを７より高い値に調節し、５０％水酸化ナトリウム５．５ｇを加え、得られたスラリを１時間９０℃に加熱する。このスラリを冷却して瀘過し、アルカリがなくなるまで水洗した後、再び水中でスラリ化する。ｐＨを９．５に調節した後、閉鎖系（例えば加圧反応器）の中でスラリを１４３℃に２時間加熱し、４０℃に冷却する。スラリを酸性化してｐＨを３．３にし、陰イオン表面活性剤２．２ｇ、石油溜出物３０ｇ、および水８０ｇの乳化物を加え、スラリを３時間撹拌する。濾過して固体成分を捕集し水洗する。湿ったケーキは乾燥して特定の用途に使用する。湿ったケーキを炉中で６０℃において乾燥し、マゼンタ色の顔料として約６０℃の２，９−ジメチルキナクリドンを得た。
【００５４】
ＱＵＩＮＤＯ（商標）Ｍａｇｅｎｔａ  ＲＶ−６８３２（Ｂａｙｅｒ  Ｃｏｒｐｏｒａｔｉｏｎから入手可能）と比較した場合、上記のようにして製造した水をベースとするペイントは改善されたレオロジー特性を有する。
【００５５】
実施例  ２
実施例１と全く同様にして顔料の２，９−ジメチルキナクリドンをつくったが、但し、閉環反応においてキナクリドンに関して５重量％のアントラキノンを使用した。ＰＶＣ中の分散性が良好なマゼンタ色の顔料として２，９−ジメチルキナクリドン（５９ｇ）を得た。
【００５６】
ＰＶＣ中の分散性
試験試料                                            分散性  
実施例２                                                  ２
ＱＵＩＮＤＯ（商標）Ｍａｇｅｎｔａ  ＲＶ−６８３２      １〜２
実施例  ３
実施例１と全く同様にして顔料の２，９−ジメチルキナクリドンをつくったが、但し、閉環反応においてキナクリドンに関し１０重量％のアントラキノン−２−スルフォン酸ナトリウム塩一水和物を使用した。マゼンタ色の顔料として２，９−ジメチルキナクリドン（５６ｇ）を得た。
【００５７】
上記方法で製造されたアルキッド・メラミン・エナメル・ペイントはＱＵＩＮＤＯ（商標）Ｍａｇｅｎｔａ  ＲＶ−６８３２を用いてつくったペイントに比べ、濃く、鮮やかで透明性の高いマストーンを示した。
【００５８】
上記方法でつくった水をベースにしたペイントはＱＵＩＮＤＯ（商標）Ｍａｇｅｎｔａ  ＲＶ−６８３２を用いてつくったペイントに比べ、透明性が改善され金属光沢が増加した濃く、鮮やかなマストーンを示した。
【００５９】
実施例  ４
実施例１と全く同様にして顔料の２，９−ジメチルキナクリドンをつくったが、但し、閉環反応においてキナクリドンに関し１０重量％のアントラキノン−２，６−ジスルフォン酸二ナトリウム塩を使用した。マゼンタ色の顔料として２，９−ジメチルキナクリドン（５８ｇ）を得た。
【００６０】
上記方法でつくった水をベースにしたペイントはＱＵＩＮＤＯ（商標）Ｍａｇｅｎｔａ  ＲＶ−６８３２を用いてつくったペイントに比べ、透明性が改善された鮮やかなマストーンを示した。
【００６１】
実施例  ５
実施例１と全く同様にして顔料の２，９−ジメチルキナクリドンをつくったが、但し、閉環反応においてキナクリドンに関し１０重量％のアントラキノン対フタルイミドメチルアントラキノンの比が約９：１のアントラキノンとフタルイミドメチルアントラキノン（米国特許第３，２７５，６３７号方法により製造）の混合物を用いた。マゼンタ色の顔料として２，９−ジメチルキナクリドン（５４ｇ）を得た。
【００６２】
上記方法で製造されたアルキッド・メラミン・エナメル・ペイントはＱＵＩＮＤＯ（商標）Ｍａｇｅｎｔａ  ＲＶ−６８３２を用いてつくったペイントに比べ、濃く、鮮やかで透明性の高いマストーンを示し、低い粘度をもっていた。
【００６３】
上記方法でつくった水をベースにしたペイントはＱＵＩＮＤＯ（商標）Ｍａｇｅｎｔａ  ＲＶ−６８３２を用いてつくったペイントに比べ、透明性が改善され金属光沢が増加した濃い鮮やかなマストーンを示した。
【００６４】
実施例  ６
実施例１と全く同様にして顔料の２，９−ジメチルキナクリドンをつくったが、但し、閉環反応においてキナクリドンに関し１０重量％のアントラキノン−２−スルフォン酸ナトリウム塩一水和物を使用し、次いでコンディショニング工程の後に９％のＮ，Ｎ−ジメチルアミノプロピルキナクリドンスルフォンアミドと乾式混合した。マゼンタ色の顔料として２，９−ジメチルキナクリドンを得た。
【００６５】
上記方法で製造されたアルキッド・メラミン・エナメル・ペイントはＱＵＩＮＤＯ（商標）Ｍａｇｅｎｔａ  ＲＶ−６８３２を用いてつくったペイントに比べ、濃く、鮮やかで透明性の高いマストーンを示し、低い粘度をもっていた。
【００６６】
上記方法でつくった水をベースにしたペイントはＱＵＩＮＤＯ（商標）Ｍａｇｅｎｔａ  ＲＶ−６８３２を用いてつくったペイントに比べ、透明性が改善され強い金属光沢をもった濃い鮮やかなマストーンを示し、低い粘度をもっていた。
【００６７】
実施例  ７
実施例１と全く同様にして顔料の２，９−ジメチルキナクリドンをつくったが、但し、閉環反応においてキナクリドンに関し１０重量％のアントラキノンナトリウム塩一水和物を使用し、次いでコンディショニング工程の後９％のフタルイミドメチルアントラキノンスルフオン酸（米国特許第３，２７５，６３７号方法により製造）を乾式混合した。マゼンタ色の顔料として２，９−ジメチルキナクリドンを得た。
【００６８】
上記方法で製造されたアルキッド・メラミン・エナメル・ペイントはＱＵＩＮＤＯ（商標）Ｍａｇｅｎｔａ  ＲＶ−６８３２を用いてつくったペイントに比べ、濃く、鮮やかで透明性が改善されたマストーンを示した。
【００６９】
上記方法でつくった水をベースにしたペイントはＱＵＩＮＤＯ（商標）Ｍａｇｅｎｔａ  ＲＶ−６８３２を用いてつくったペイントに比べ、濃い鮮やかで透明性の高いマストーンを示し、強い金属光沢をもっていた。
【００７０】
実施例  ８
実施例１と全く同様にして顔料の２，９−ジメチルキナクリドンをつくったが、但し、閉環反応においてキナクリドンに関し２重量％のＮ，Ｎ−ジメチルアミノプロピルピレンテトラスルフォンアミドを使用した。マゼンタ色の顔料として２，９−ジメチルキナクリドン（５６ｇ）を得た。
【００７１】
このＮ，Ｎ−ジメチルアミノプロピルピレンテトラスルフォンアミドは下記方法でつくった。ピレンテトラスルフォン酸（ドイツ、Ｂａｙｅｒ  ＡＧから市販）２０ｇに７８ｇの塩化チオニルを３０分間に亙って加え、その後周囲温度において１．５時間の間この混合物を激しく撹拌し、３０分間還流させる。この混合物を室温に冷却した後、３０．２ｇのジメチルフォルムアミドを加え、この混合物を３０分間加熱還流させる。加熱を止め、さらに３０ｇの塩化チオニルを加える。この混合物を加熱還流させ、２時間還流下に保ち、撹拌しながら室温に冷却し、撹拌した氷水５００ｍｌの中で沈澱分離させる。得られた塩化ピレンテトラスルフォニルを１７．４ｇ（理論値の８９％）のプレスケーキとして捕集した。この塩化ピレンテトラスルフォニル５．０ｇを温度を３０℃より低く保たれた４．５ｇの３−（ジメチルアミノ）プロピルアミン、４．５ｇのトリエチルアミンおよび５０ｍｌのアセトンの溶液に加える。室温で撹拌しながら反応を行い、瀘過して１００ｍｌのアセトンで洗滌して２．７ｇのＮ，Ｎ−ジメチルアミノプロピルピレンテトラスルフォンアミドを得た。
【００７２】
実施例８の顔料を用い上記方法でつくった水をベースにしたペイントはＱＵＩＮＤＯ（商標）Ｍａｇｅｎｔａ  ＲＶ−６８３２を用いてつくったペイントに比べ、透明性が改善された濃く鮮やかなマストーンを示した。
【００７３】
実施例  ９
閉環反応においてキナクリドンに関し約１０重量％のピレンテトラスルフォン酸四ナトリウム塩を混入して顔料のキナクリドンをつくった。
【００７４】
９０℃に加熱した３００ｇのポリ燐酸（燐酸１１７％）にピレンテトラスルフォン酸四ナトリウム塩（Ｊｕｓｔｕｓ  Ｌｉｅｂｉｇｓ  Ａｎｎ．  Ｃｈｅｍ．誌５４０巻１８９〜２１０頁（１９３９年）記載の方法で製造）６．８ｇを加えた後、６８．２ｇの２，５−ジアニリノテレフタル酸を加える。この混合物を１２０〜１２５℃に２時間加熱する。この熔融物を８８℃に冷却した後、燐酸を滴下して酸度を１１２％に調節する。得られた熔融物を２４℃において４５３ｇのメタノール中にゆっくりと注ぐ。沈澱分離させる間外部からの冷却によりコントロールし、また熔融物の添加速度を調節して温度を５５℃に上昇させる。このスラリを１時間加熱還流させ（６８〜７２℃）、水で希釈し、３０分間６０℃で撹拌する。濾過して固体成分を集め、酸がなくなるまで水洗する。得られたプレスケーキを水中で再びスラリ化する。ｐＨを７より高い値に調節した後、５０％水酸化ナトリウム７．５ｇを加え、得られたスラリを１時間９０℃で加熱する。スラリを集め、瀘過し、アルカリがなくなるまで水洗した後、再び水中でスラリ化する。ｐＨを８．５より高い値に調節した後、３．２ｇの脂環式カルボン酸を加える。得られたスラリを閉鎖系において約１４０〜１４５℃に２時間加熱し、冷却し、燐酸で酸性化し、撹拌する。濾過して固体成分を集め水洗する。この湿ったケーキは乾燥して特定の用途に使用することができる。ここでは湿ったケーキを炉中で６０℃において乾燥し、光輝ある紫色の顔料として約５２ｇのキナクリドンを得た。
【００７５】
上記方法で製造された水をベースにしたペイントは対照例１２を用いてつくったペイントに比べ、改善された透明性と強い金属光沢を有する濃く鮮やかなマストーンを示した。
【００７６】
実施例１０
実施例９と全く同様にして顔料のキナクリドンをつくったが、但し、閉環反応においてキナクリドンに関し１０重量％のフタルイミドメチルピレン（米国特許第３，２７５，６３７号記載の方法で製造）を使用した。光沢をもった紫色の顔料としてキナクリドン（５６ｇ）を得た。
【００７７】
上記方法で製造された水をベースにしたペイントは対照例１２を用いてつくったペイントに比べ、改善された透明性をもち金属光沢が増加した濃く鮮やかなマストーンを示した。
【００７８】
実施例１１
実施例９と全く同様にして顔料のキナクリドンをつくったが、但し、閉環反応においてキナクリドンに関し１０重量％のアントラキノンスルフォン酸ナトリウム塩を使用した。光輝あるマジェンタ色の顔料としてキナクリドン（５６ｇ）を得た。
【００７９】
上記方法で製造された水をベースにしたペイントは対照例１２を用いてつくったペイントに比べ、改善された透明性をもった濃く鮮やかなマストーンと遥かに黄色を呈する鮮やかな色調を有し、且つ金属光沢をもっていた。
【００８０】
実施例１２（対照例）
実施例９および１０記載の方法と全く同様にして顔料のキナクリドンをつくったが、但し、閉環反応において本発明の添加剤を省いた。光沢のある紫色の顔料としてキナクリドン（５６ｇ）を得た。
【００８１】
実施例１３（対照例）
対照例１２記載の方法（即ち本発明の添加剤を存在させないで実施例９および１０を行う方法）と全く同様にして本発明の顔料添加剤を存在させずに顔料のキナクリドンをつくったが、但し、キナクリドンを１０％のピレンテトラスルフォン酸四ナトリウム塩と乾式混合した。
【００８２】
上記方法で製造された水をベースにしたペイントは、本発明の実施例９に従って製造したキナクリドンを用いてつくったペイントに比べ、非常に明るく、鈍く且つ不透明なマストーンと一層鈍い金属光沢を示した。
【００８３】
本発明の主な特徴及び態様は次の通りである。
【００８４】
１．（ａ）（ｉ）２，５−ジアニリノテレフタル酸、２，５−ジアニリノ−３，６−ジヒドロテレフタル酸エステル、あるいは少なくとも一つのアニリン環に１個またはそれ以上の置換基を有する２，５−ジアニリノテレフタル酸または２，５−ジアニリノ−３，６−ジヒドロテレフタル酸エステルの誘導体、あるいはこれらの混合物、
（ｉｉ）成分（ａ）（ｉ）１部当たり３〜１５重量部の脱水剤、および
（ｉｉｉ）成分（ａ）（ｉ）に関し０．１〜１５重量％の１種またはそれ以上の顔料でない芳香族多環式化合物および／またはその誘導体
から成る反応混合物を８０〜１４５℃に加熱し、但しこの際成分（ａ）（ｉ）が２，５−ジアニリノ−３，６−ジヒドロテレフタル酸エステルまたはその誘導体である場合には反応工程（ａ）はさらに酸化工程を含み；
（ｂ）該反応混合物を、成分（ａ）（ｉ）１部当たりキナクリドン顔料が実質的に不溶な液３〜１５重量部に加えることにより、工程（ａ）からの反応混合物を沈澱分離させ；
（ｃ）キナクリドン顔料を単離し；
（ｄ）随時該キナクリドン顔料のコンディショニングを行い；そして
（ｅ）随時該キナクリドン顔料を１種またはそれ以上のキナクリドン誘導体と配合することを特徴とするキナクリドン顔料の製造法。
【００８５】
２．成分（ａ）（ｉ）は２，５−ジアニリノテレフタル酸、２，５−ジ（４−メチルアミノ）テレフタル酸、２，５−ジ（４−メトキシアニリノ）テレフタル酸、２，５−ジ（４−クロロアニリノ）テレフタル酸、およびその混合物から成る群から選ばれる請求項１記載の方法。
【００８６】
３．工程（ａ）において反応混合物を温度１００〜１３０℃に加熱する請求項１記載の方法。
【００８７】
４．脱水剤（ａ）（ｉｉ）はポリ燐酸である請求項１記載の方法。
【００８８】
５．成分（ａ）（ｉ）に関し３〜１０重量部のポリ燐酸を使用する請求項４記載の方法。
【００８９】
６．成分（ａ）（ｉｉｉ）は式
Ｑ（Ａ−Ｙ）n
但し式中Ｑは芳香族多環式部分を表し；
Ａは−Ｏ−、−Ｓ−、−ＮＲa−、−ＳＯ2−、−ＣＯ−、−Ａｌｋ−、または−Ａｒ−架橋基、このような架橋基の化学的に有意な組み合わせ、またはＱとＹとの間の直接結合であり；
Ｙは水素、Ｃ1〜Ｃ12アルキル、Ｃ2〜Ｃ12アルケニル、Ｃ5〜Ｃ7７シクロアルキル、Ｃ5〜Ｃ7シクロアルケニル、Ｃ6〜Ｃ10アリール、５〜６員環から成り該環の少なくとも一つの原子はＮ、Ｏ、Ｓまたはこれらの組み合わせであるヘテロアリール、Ｃ7〜Ｃ16アラルキル、ＯＲb、−ＮＲcＲd、またはハロゲンであり；
−Ａｌｋ−はＣ1〜Ｃ8アルキレン、置換したＣ1〜Ｃ8アルキレン、Ｃ5〜Ｃ7シクロアルキレン、または置換したＣ5〜Ｃ7シクロアルキレンであり；
−Ａｒ−はＣ6〜Ｃ10アリーレンまたは置換したＣ6〜Ｃ10アリーレンであり；
Ｒaは水素、Ｃ1〜Ｃ12アルキル、Ｃ2〜Ｃ12アルケニル、Ｃ5〜Ｃ7シクロアルキル、Ｃ6〜Ｃ10アリール、またはＣ7〜Ｃ16アラルキルであり；
Ｒbは水素、金属またはＣ1〜Ｃ12アルキルであり；
ＲcおよびＲdは独立に水素、Ｃ1〜Ｃ12アルキル、Ｃ2〜Ｃ12アルケニル、Ｃ5〜Ｃ7シクロアルキル、Ｃ6〜Ｃ10アリールまたはＣ7〜Ｃ16アラルキルであるか、またはＲcとＲdとは一緒になってＣ4〜Ｃ6アルキレンまたは脂肪族または芳香族のジカルボニル基であり、またＲcとはＲdは随時さらにＮ、ＯまたはＳのようなヘテロ原子を含んでいることができ、さらに随時Ｃ1〜Ｃ12アルキル、Ｃ1〜Ｃ12アルコキシ、Ｃ2〜Ｃ12アルケニル、Ｃ5〜Ｃ7シクロアルキル、Ｃ5〜Ｃ7シクロアルケニル、Ｃ5〜Ｃ7シクロアルコキシ、Ｃ6〜Ｃ10アリール、Ｃ6〜Ｃ10アリーロキシ、Ｃ7〜Ｃ16アラルキル、Ｃ7〜Ｃ16アラルコキシ、−ＯＨ、ハロゲン、−ＣＮ、カルボキシル、−ＣＯ−ＮＲcＲdまたは−ＳＯ2−ＮＲcＲdで置換されていることができ；
ｎは０．０１〜４である、
の顔料でない芳香族多環式化合物である請求項１記載の方法。
【００９０】
７．Ｑはアントラセン、フェナントレン、ピレン、クリセン、インドール、チアゾール、ベンズイミダゾール、キノリン、アクリドン、アントラキノン、フェノチアジン、キナゾリン、カルバゾール、ベンズアントロン、およびペリレン、またはそれらにハロゲン、Ｃ1〜Ｃ6アルキル、Ｃ1〜Ｃ6アルコキシ、Ｃ5〜Ｃ7シクロアルキル、Ｃ5〜Ｃ7シクロアルコキシ、Ｃ6〜Ｃ10アリール、Ｃ6〜Ｃ10アリーロキシ、Ｃ7〜Ｃ16アラルキル、Ｃ7〜Ｃ16アラルコキシ、ニトロ、またはシアノ基を１個またはそれ以上置換した誘導体から誘導される、顔料でない芳香族多環式部分を表す請求項６記載の方法。
【００９１】
８．Ｑが顔料でない芳香族多環式部分であり、ＡはＱとＹとの間の直接結合であり、Ｙは水素である請求項６記載の方法。
【００９２】
９．成分（ａ）（ｉｉｉ）がアントラキノンまたはピレンである請求項１記載の方法。
【００９３】
１０．成分（ａ）（ｉｉｉ）が式
Ｑ（ＳＯ２−ＯＲ）n
但し式中Ｑは芳香族多環式部分を表し、
Ｒは水素または金属であり、
ｎは０．０１〜４である、
を有する、顔料でない芳香族多環式化合物である請求項１記載の方法。
【００９４】
１１．Ｑがアントラキノンまたはピレンである請求項９記載の方法。
【００９５】
１２．成分（ａ）（ｉｉｉ）はアントラキノン−２−スルフォン酸またはそのナトリウム塩、アントラキノン−２，６−ジスルフォン酸またはそのナトリウム塩、フタルイミドメチルアントラキノン、ピレンテトラスルフォン酸またはそのナトリウム塩、またはフタルイミドメチルピレンである請求項１記載の方法。
【００９６】
１３．工程（ａ）で得られる反応混合物を水、低級脂肪族アルコールまたはその混合物に加えることにより該混合物を沈澱分離させる請求項１記載の方法。
【００９７】
１４．工程（ａ）で得られる反応混合物をメタノールに加えることにより該混合物を沈澱分離させる請求項１記載の方法。
【００９８】
１５．請求項１記載の方法によってつくられたキナクリドン顔料。